(57)【特許請求の範囲】
【請求項１】
積層フィルム製の袋の一端に狭い幅の注出口部が設けられた注出口部付き袋において、該注出口部の両面の積層フィルムのうち、少なくとも片面の積層フィルムの内面に、少なくとも片側の端縁部に凸条が設けられたテープ状の注出補助部材が貼着されると共に、少なくとも該注出口部の領域において、該注出補助部材とその外側の積層フィルムとが、外側に膨らむ樋状に熱成形されて溶着されていることを特徴とする注出口部付き袋。
【請求項２】
前記注出補助部材が、２層以上の積層体で形成され、袋の注出口部に貼着される側の層が熱接着性樹脂で形成され、その反対側の層が該熱接着性樹脂よりも融点の高い樹脂で形成されていることを特徴とする請求項１記載の注出口部付き袋。
【請求項３】
前記注出補助部材が着色されていることを特徴とする請求項１または２に記載の注出口部付き袋。
【請求項４】
前記注出口部の開封位置に易開封性手段が設けられていることを特徴とする請求項１乃至３のいずれかに記載の注出口部付き袋。
【請求項５】
前記袋が、スタンディングパウチ形式の袋で、前記注出口部が該袋の上部の一方のコーナー部に設けられていることを特徴とする請求項１乃至４のいずれかに記載の注出口部付き袋。
【発明の詳細な説明】
【技術分野】
【０００１】
本発明は、注出口部付き袋に関し、更に詳しくは、積層フィルム製の袋の一端に狭い幅の注出口部が設けられた注出口部付き袋において、注出口部の積層フィルムの内面に、簡単な注出補助部材を取り付けて熱成形することにより、注出口部の開口性とその保形性を向上させ、袋に充填された内容物を容易に注出できるようにした注出口部付き袋に関する。
【背景技術】
【０００２】
従来、液状などの流動性を有する内容物を密封包装し、内容物を使用する際に、ボトルなどの他の容器に移し替えて使用するような詰め替え用の容器としては、内容物の他の容器への移し替えを容易に且つ安全に行えると同時に、安価で空容器が嵩張らず使用後の廃棄処理なども容易に行えることが望ましく、簡単なものでは、例えば、積層フィルムをヒートシールして形成した平袋や自立袋などの袋の周縁の一部に、外周をヒートシールしてなる狭い幅の注出口部を設けた袋が使用されてきた。
しかし、このような注出口部付き袋は、安価で生産性に優れる点では好ましいが、注出口部の開口性や開口部の保形性が悪く、内容物注出の途中などで注出口部が閉塞しやすく、内容物の注出適性の点では劣る問題があった。
【０００３】
このような問題を解決するために種々改善策が研究され、注出口部の開口性や開口部の保形性など、内容物の注出適性を改善した袋が提案されている。
具体例として、例えば、（１）袋の注出口部のフィルム材料に流路を形成するための溝状の窪みを設け、その溝状の窪みにプラスチック製などの小管を固定して、流路が潰れるのを防止すると共に、前記小管を通して中味を空にできるようにした袋がある（特許文献１参照）。
また、（２）パウチの上部の一部に注出口部を設け、その注出口部の内面に、装着時は偏平な形状で、使用時に筒状に起こして注出口部を開口できる補強部材を装着した詰め替え用パウチがある（特許文献２参照）。
【特許文献１】特開平５−１３２０６９号公報（第２頁〜第３頁、図１）
【特許文献２】特開平１１−７９１９５号公報（第２頁〜第７頁、図１、図３）
【０００４】
前記（１）に記載された発明の袋によれば、注出口部のフィルム材料に、流路として溝状の窪みを設け、その窪みにプラスチックの成形体などによる小管を固定しているので、小管は硬さがあり、確実に流路が潰されるのを防止できると共に、その小管を通して袋に充填された内容物を注出することができる。
しかし、このような袋でも、その製造の際、注出口部のフィルム材料に深絞り成形などで溝状の窪みを設け、その中に前記小管を挿入してスポット溶接などで固定しているので、製造の工程数が増し、製造装置が複雑になると同時に生産速度も抑制される。また、前記小管は、円筒状で硬さがあり、その外径が５ｍｍ程度以上は必要となるため、袋の注出口部のみが嵩張り、空袋の取り扱いや保管が厄介になるほか、内容物を充填する際の充填シール機における空袋の供給装置についても特別な装置が必要となり、全体として設備費の増大と生産速度の抑制などコストアップの要因が多く、更に品質面においても小管が硬いため、その端部で袋のフィルム材料が傷つけられやすいという問題があった。
【０００５】
また、前記（２）に記載された発明の詰め替え用パウチによれば、パウチの上部の一部に注出口部を設け、その注出口部の内面に、装着時は偏平な形状で、使用時に筒状に起こして注出口部を開口できる補強部材を装着しているので、その補強部材を、プラスチック等の剛性シートを用いて、図３のＡ−１、Ｂ−１、Ｃ−１に示したように加工することにより、この状態では偏平であり、この補強部材を注出口部の内面に所定の部分で貼着しておいて、使用時に、例えば両側から中心部に向けて押圧することにより、それぞれ図３のＡ−２、Ｂ−２、Ｃ−２に示したように角形に起こされ、注出口部を保形性よく角筒状に開口させることのできる詰め替え用パウチとすることができる。
しかし、このような詰め替え用パウチでも、製造後、保存日数が数カ月以上の長期になると、徐々に補強部材の起こしトルクが高くなり、使用時に注出口部を角筒状に起こしにくくなる問題があり、必ずしも満足できるものではなかった。
【発明の開示】
【発明が解決しようとする課題】
【０００６】
本発明は、このような問題点を解決するためになされたものであり、その課題は、液状などの流動性を有する内容物を密封包装し、内容物を使用する際には、ボトルなどの他の容器に移し替えて使用される注出口部付き袋の分野において、袋の注出口部の積層フィルムの内面に簡単な注出補助部材を取り付けて熱成形することにより、注出口部の開口性とその保形性を確実に向上させることができ、また、注出口部の積層フィルムを傷つけるようなこともなく、更に、注出口部の基部などの折れ曲がりによる閉塞を防止することも可能であり、袋に充填された内容物の注出を確実に容易にできる注出口部付き袋を生産性よく提供することである。
【課題を解決するための手段】
【０００７】
上記の課題は、以下の本発明により解決することができる。
即ち、請求項１に記載した発明は、積層フィルム製の袋の一端に狭い幅の注出口部が設けられた注出口部付き袋において、該注出口部の両面の積層フィルムのうち、少なくとも片面の積層フィルムの内面に、少なくとも片側の端縁部に凸条が設けられたテープ状の注出補助部材が貼着されると共に、少なくとも該注出口部の領域において、該注出補助部材とその外側の積層フィルムとが、外側に膨らむ樋状に熱成形されて溶着されていることを特徴とする注出口部付き袋からなる。
【０００８】
本発明において、袋の形式は、特に限定はされず、例えば、三方シール形式、四方シール形式、ピロー形式などの平パウチ形式の袋のほか、スタンディングパウチ形式の袋などいずれの形式の袋でもよい。
また、袋の注出口部の内面に貼着して取り付ける前記テープ状の注出補助部材は、注出口部の積層フィルムの内面にスポットシールなどで仮止め的に貼着した後、外側の積層フィルムと共に、外側に膨らむ樋状に熱成形して両者を溶着させるものである。従って、注出補助部材は、前記熱成形が可能であると同時に、積層フィルムの最内層（シーラント層）と熱接着可能であることが必要であり、この点から、特に限定はされないが、プラスチックの単体または積層体で形成され、少なくとも袋の積層フィルムに貼着される面は、積層フィルムのシーラント層と熱接着が可能なポリオレフィン系などの樹脂で形成することが好ましい。
【０００９】
前記テープ状の注出補助部材の少なくとも片側の端縁部に設ける凸条は、例えば、巻き取り状の長尺の注出補助部材を繰り出して所定の長さにカットしながら袋の注出口部の所定の位置に貼着する際に、送りガイドとして作用し、蛇行などを防止して位置決めの精度を高めると共に、注出補助部材の流れ方向の剛性を高めて、これが貼着された注出口部の折れ曲がりなどによる閉塞を防止するために設けるものであり、その断面を仮に矩形状とした時、その幅と高さはそれぞれ０．５〜２ｍｍ程度が適当である。このような凸条は、注出補助部材の片側の端縁部のみに設けてもよいが、両側の端縁部に設けることが更に好ましい。
【００１０】
このような注出補助部材の長さは、注出口部の先端側の開封位置から注出口部の基部近辺までの長さでもよいが、注出口部の基部から更に袋の中心部に向けて１０〜３０ｍｍ程度延長した長さに設けることにより、注出口部の基部近辺での折れ曲がりによる注出口部の閉塞も防止することができる。
また、注出補助部材は、袋の注出口部の片面の積層フィルムのみに設けてもよいが、両面の積層フィルムの内面に設けることが更に好ましく、それにより、両側の樋状の成形部同士が向かい合わせとなり、注出口部を全体として円筒状に保形性よく開口させることができる。
【００１１】
請求項２に記載した発明は、前記注出補助部材が、２層以上の積層体で形成され、袋の注出口部に貼着される側の層が熱接着性樹脂で形成され、その反対側の層が該熱接着性樹脂よりも融点の高い樹脂で形成されていることを特徴とする請求項１記載の注出口部付き袋からなる。
【００１２】
請求項３に記載した発明は、前記注出補助部材が着色されていることを特徴とする請求項１または２に記載の注出口部付き袋である。
【００１３】
請求項４に記載した発明は、前記注出口部の開封位置に易開封性手段が設けられていることを特徴とする請求項１乃至３のいずれかに記載の注出口部付き袋である。
【００１４】
前記易開封性手段としては、印刷による切り取り線や、文字、記号などの開封を指示する表示のほか、ノッチ、ハーフカット線などがあり、これらの何れかを単独で使用してもよいが、例えば、印刷による切り取り線とノッチとハーフカット線など、複数を組み合わせて用いることが更に好ましい。
【００１５】
請求項５に記載した発明は、前記袋が、スタンディングパウチ形式の袋で、前記注出口部が該袋の上部の一方のコーナー部に設けられていることを特徴とする請求項１乃至４のいずれかに記載の注出口部付き袋からなる。
【００１６】
前記スタンディングパウチ自体は、既に周知であるが、袋の底部を前後の壁面フィルムの下部の間に底面フィルムを内側に折り返して挿入してなるガセット部を有する形式で形成し、内側に折り込まれた底面フィルムの両側の下端近傍には半円形などの底面フィルム切り欠き部を設けておいて、前記ガセット部を内側が両側から中央部にかけて湾曲線状などに凹状となる船底形のシールパターンの底部シール部でヒートシールして形成し、袋の胴部は、前後の壁面フィルムの両側の端縁部を所定幅の側部シール部でヒートシールして形成するものである。
【発明の効果】
【００１７】
請求項１に記載した発明によれば、注出口部付き袋を、積層フィルム製の袋の一端に狭い幅の注出口部が設けられた注出口部付き袋において、該注出口部の両面の積層フィルムのうち、少なくとも片面の積層フィルムの内面に、少なくとも片側の端縁部に凸条が設けられたテープ状の注出補助部材が貼着されると共に、少なくとも該注出口部の領域において、該注出補助部材とその外側の積層フィルムとが、外側に膨らむ樋状に熱成形されて溶着された構成としているので、以下に列挙するような作用効果を得ることができる。
（１）テープ状の注出補助部材には、少なくとも片側の端縁部に凸条が設けられているので、例えば、巻き取り状の長尺の注出補助部材を繰り出して所定の長さにカットしながら袋の注出口部の所定の位置に貼着する場合でも、蛇行などを防止でき、位置決めの精度を高められると共に、注出補助部材自体の流れ方向の剛性が高められ、これが貼着された注出口部の折れ曲がりなどによる閉塞も一層効果的に防止できる。
（２）注出口部付き袋は、積層フィルムで形成され、且つ、その注出口部には、前記注出補助部材が貼着されると共に、該注出補助部材とその外側の積層フィルムとが外側に膨らむ樋状に熱成形され、溶着されているので、液状の内容物でも安全に密封包装できると共に、内容物を取り出す際には、注出口部の先端部をその開封位置で切り取って開封するだけで、自動的に注出口部が樋状に保形性よく開口し、内容物をスムーズに注出することができる。
前記テープ状の注出補助部材は、厚みを適宜に調節でき、且つ材質も格別硬いものではないので、袋の積層フィルムを傷つけることがなく、また、樋状に成形された注出口部は、経時的に多少の成形の戻りはあるが、大部分は維持されるので、注出口部の開口性が悪くなることもない。
（３）また、前記注出補助部材を注出口部の両面の積層フィルムの内面に貼着して、それぞれを外側に膨らむ樋状に熱成形して溶着させることにより、両側の樋状の成形部同士を向かい合わせにできるので、注出口部を全体として円筒状などに保形性よく開口させることができ、内容物を一層スムーズに注出することができる。
（４）前記注出補助部材は、注出口部の先端側の開封位置から注出口部の基部近辺までの長さに設けることにより、注出口部の前記開口性とその保形性の向上効果を得られるが、更に、注出口部の基部から袋の中心部に向けて１０〜３０ｍｍ程度延長した長さに設けることにより、注出口部の基部近辺での折れ曲がりによる注出口部の閉塞も防止することができるので、内容物を一層確実且つスムーズに注出することができる。
【００１８】
請求項２に記載した発明によれば、請求項１に記載した発明の注出口部付き袋の構成において、前記注出補助部材が、２層以上の積層体で形成され、袋の注出口部に貼着される側の層が熱接着性樹脂で形成され、反対側の層が該熱接着性樹脂よりも融点の高い樹脂で形成された構成としているので、請求項１に記載した発明の作用効果に加えて、前記注出補助部材を袋の注出口部の内面にスポットシールなどで貼着し、その注出補助部材と外側の積層フィルムとを、外側に膨らむ樋状に熱成形して溶着させる際に、より高温での熱接着、および熱成形と溶着加工が可能となり、その加工速度を一層高めることができる。
【００１９】
請求項３に記載した発明によれば、請求項１または２に記載した発明の注出口部付き袋の構成において、前記注出補助部材が着色された構成としているので、請求項１または２に記載した発明の作用効果に加えて、この注出補助部材を袋の注出口部に貼着した後、その貼着の有無や位置不良などを光学的手段により検知し、不良品の除去を自動的に行うことも可能となるので、この注出補助部材を貼着した注出口部付き袋の注出補助部材に係る品質管理を一層確実に行えるようになる。
【００２０】
請求項４に記載した発明によれば、請求項１乃至３のいずれかに記載した発明の注出口部付き袋の構成において、前記注出口部の開封位置に易開封性手段を設けた構成としているので、請求項１乃至３のいずれかに記載した発明の作用効果に加えて、この注出口部付き袋に充填された内容物を使用する際、注出口部の開封位置に設けられた易開封性手段を利用して、正しい位置で容易に注出口部を開封することができる。
【００２１】
請求項５に記載した発明によれば、請求項１乃至４のいずれかに記載した発明の注出口部付き袋の構成において、前記袋が、スタンディングパウチ形式の袋で、前記注出口部が該袋の上部の一方のコーナー部に設けられた構成としているので、請求項１乃至４のいずれかに記載した発明の作用効果に加えて、袋に優れた自立性が付与され、その取り扱いが容易になると共に、外観にも優れ、内容物をコンパクトに包装することができる。
また、前記注出口部を該袋の上部の一方のコーナー部に設けているので、内容物の注出操作を容易にできると同時に、袋の上部のうち、注出口部を設けていない部分を内容物の充填口に使用できるので、比較的広い幅の充填口とすることができ、内容物の充填も容易に行うことができる。
【発明を実施するための最良の形態】
【００２２】
以下に、図面を参照して本発明の実施の形態について説明する。但し、本発明は、その要旨を超えない限り、これらの図面に限定されるものではない。
図１〜図４は、それぞれ本発明の注出口部付き袋の注出口部に貼着して用いるテープ状の注出補助部材の一例の構成を示す拡大図であり、各図において、（イ）は、その模式平面図、（ロ）は、（イ）のＡ−Ａ線の模式断面図である。
図５は、本発明の注出口部付き袋の製造において、注出口部の積層フィルムの内面に注出補助部材を貼着した後、その注出補助部材と外側の積層フィルムとを外側に膨らむ樋状に熱成形して溶着させる際に用いる成形金型の一例の構成を示す要部の図であり、（イ）は、その雄型と雌型とが離れた時の状態を示す斜視図、（ロ）は、雄型と雌型の間に注出補助部材と積層フィルムとが挿入され、熱プレス成形される時の状態を示す断面図である。
図６の（イ）、（ロ）、（ハ）、（ニ）は、それぞれ本発明の注出口部付き袋の注出口部の注出補助部材とその外側の積層フィルムとを外側に膨らむ樋状に熱成形した際の膨らみ形状の例を示す断面図である。
図７、図８は、それぞれ本発明の注出口部付き袋の一実施例の構成を示す模式正面図である。
図９は、図７、図８に示した注出口部付き袋の注出口部のＡ−Ａ線断面図であり、（イ）は、注出口部の片面（前面）の積層フィルムの内面のみに注出補助部材を貼着して熱成形した場合の膨らみ形状の一例を示す断面図で、（ロ）は、注出口部の両面の積層フィルムの内面に注出補助部材を貼着して熱成形した場合の膨らみ形状の一例を示す断面図である。
【００２３】
図１の（イ）、（ロ）に示した注出補助部材５０a は、長尺で所定幅の基材シート部５１の一方の面の両側の端縁部のうち、片側（図において右側）の端縁部に凸条５２a を設けて構成したものである。
図２の（イ）、（ロ）に示した注出補助部材５０b は、長尺で所定幅の基材シート部５１の一方の面の両側の端縁部に凸条５２a 、５２b を設けて構成したものである。
【００２４】
図３の（イ）、（ロ）に示した注出補助部材５０c は、前記図１に示した注出補助部材５０a の構成において、基材シート部５１を（ロ）に示すようにａ層とｂ層の２層の積層体で形成して構成したものである。
また、図４の（イ）、（ロ）に示した注出補助部材５０d は、前記図２に示した注出補助部材５０b の構成において、基材シート部５１を（ロ）に示すようにａ層とｂ層の２層の積層体で形成して構成したものである。
【００２５】
前記図１〜図４に示した注出補助部材の構成において、基材シート部５１の幅は、袋の注出口部の幅に応じて適宜に決めればよく、その厚みは、特に限定はされないが、０．１５〜１ｍｍ程度が適当である。
基材シート部５１の片側または両側の端縁部に設ける凸条５２a 、５２b は、図では断面が矩形状の形状で示したが、上部が丸みをもつ形状などであってもよく、その幅と高さは、前述したように、０．５〜２ｍｍ程度が適当である。
【００２６】
また、注出補助部材の基材シート部５１の層構成に関して、図では単層の場合と、ａ層とｂ層の２層構成の例を示したが、例えば、ａ層とｂ層の２層構成で両者の接着性が不足する場合は、更に、両者の間に接着性向上層を設けて３層構成とすることができる。
基材シート部５１を単層とした場合は、袋の積層フィルムのシーラント層と熱接着性を有する低密度ポリエチレン、直鎖状低密度ポリエチレン、中密度ポリエチレン、高密度ポリエチレンのほか、エチレン−αオレフィン共重合体、エチレン−酢酸ビニル共重合体、エチレン−アクリル酸共重合体（ＥＡＡ）、エチレン−メタクリル酸共重合体（ＥＭＡＡ）、エチレン−アクリル酸エステル共重合体、エチレン−メタクリル酸エステル共重合体、アイオノマーなどのエチレン系共重合体、ポリプロピレン、プロピレン系共重合体、或いは、これらのブレンド樹脂などのポリオレフィン系樹脂で形成することが好ましく、２層または３層構成とした場合は、袋の積層フィルムのシーラント層に熱接着されるｂ層は、前記ポリオレフィン系樹脂で形成し、その反対側のａ層は、ｂ層の樹脂よりも融点の高い樹脂で形成することが好ましい。
このａ層には、ｂ層に用いたポリオレフィン系樹脂よりも融点の高いポリオレフィン系樹脂を選定して用いてもよいが、ｂ層の樹脂よりも融点が高く、且つ熱成形性を有する樹脂であれば、特に限定はされず、ポリエチレンテレフタレート、ポリブチレンテレフタレート、ポリエチレンナフタレートなどのポリエステル、各種ナイロンなどのポリアミド、４−メチルペンテン−１樹脂、ポリカーボネートなども使用することができる。
また、凸条５２a 、５２b の材料に関しては、特に限定はされないが、基材シート部５１を単層とした場合は、これと同じ樹脂で形成することが製造が容易である点で好ましく、基材シート部５１を２層または３層構成とした場合は、前記ａ層またはｂ層と同じ樹脂で形成することが好ましい。
【００２７】
注出補助部材を前記品質管理の目的で着色する場合も、基材シート部５１を２層以上の積層構成とした場合は、例えば前記ａ層など、いずれか一層を着色すればよいので全層を着色するよりもコストアップを抑制することができる。また、着色する色は、光学的に検知できる色であれば特に限定はされないが、例えば、青色、赤色などを好適に使用することができる。
前記のような注出補助部材は、長尺の巻き取り状に作製しておいて、袋の注出口部に貼着する際に、巻き取りから引き出しながら所定の長さに切断して貼着し、樋状に熱成形して溶着させることが好ましい。このような方法を採ることにより、注出補助部材の長さを、使用の都度、任意の長さに設定できると共に、袋の製袋とインラインで注出補助部材を袋の注出口部に貼着し、熱成形して溶着させることも容易になるので、注出口部付き袋を生産性よく製造できるようになる。
このような注出補助部材の製造方法は、特に限定はされないが、例えば、単層または多層の異形押し出し成形法により生産性よく製造することができる。
【００２８】
前記基材シート部５１を２層以上の積層体で形成する場合の具体例として、２層で形成する場合は、例えば、袋の注出口部に熱接着される側のｂ層を低密度ポリエチレンで形成し、その反対側のａ層を中密度ポリエチレンの層で形成することができる。また、３層で形成する場合は、例えば、袋の注出口部に熱接着される側のｂ層を低密度ポリエチレンで形成し、その反対側のａ層をポリプロピレンの層で形成し、中間層は両者の接着性を向上させるプロピレン共重合体などの接着性樹脂の層で形成することができる。
また、本発明において、注出補助部材を袋の注出口部に最初に貼着する方法は、ホットメルト接着剤などの接着剤を用いてスポット的に貼着することもできるが、その後、樋状に熱成形して溶着させることから、スポットシールなどの熱接着方式で貼着することが、製造コストも低く、生産性にも優れる点で一層好ましい。
【００２９】
図５は、本発明の注出口部付き袋の製造において、注出口部の積層フィルムの内面に注出補助部材を貼着した後、その注出補助部材と外側の積層フィルムとを外側に膨らむ樋状に熱成形して溶着させる際に用いる成形金型の一例の構成を示す要部の図であり、（イ）は、その雄型と雌型とが離れた時の状態を示す斜視図、（ロ）は、雄型と雌型の間に注出補助部材と積層フィルムとが挿入され、熱プレス成形される時の状態を示す断面図である。
図５の（イ）に示した成形金型２０は、熱プレス成形に用いるもので、半円柱状の成形凸部を備えた雄型２１と、半円柱状の成形凹部を備えた雌型２２とで構成され、雄型２１と雌型２２の間に、袋の注出口部の積層フィルム１または１′の内面に注出補助部材５０がスポットシールなどで貼着され、予め予備加熱された被成形物を導入し、雄型２１と雌型２２とで加熱加圧して、（ロ）の断面図に示すように、注出補助部材５０の流れ方向に沿ってその中央部が半円筒形で外側に膨らむ樋状になるように熱成形すると共に、注出補助部材５０とその外側の積層フィルム１または１′とを溶着させるものである。
尚、図では、注出補助部材５０として、図２に示した注出補助部材５０b のように基材シート部５１の両側の端縁部に凸条５２a 、５２b が設けられた構成を示したが、図１〜図４に示した構成のほか、基材シート部５１を３層の積層体で形成したもの（図示せず）など、いずれの構成の注出補助部材であってもよい。
また、雄型２１と雌型２２の熱プレス成形部の形状に関しても、図示したような半円柱状の成形凸部と凹部に限らず、成形部を外側に膨らむ樋状に形成できる形状であれば何でもよく、例えば、次の図６にも示すように、断面が台形、三角形、表面に波形の凹凸を設けた半円形などに成形できる形状とすることができる。
【００３０】
図６の（イ）、（ロ）、（ハ）、（ニ）は、それぞれ本発明の注出口部付き袋の注出口部の注出補助部材とその外側の積層フィルムとを外側に膨らむ樋状に熱成形した際の膨らみ形状の例を示す断面図であり、（イ）は断面が半円形となる樋状に成形した形状、（ロ）は断面が台形となる樋状に成形した形状、（ハ）は断面が三角形となる樋状に成形した形状、（ニ）は断面が表面に波形の凹凸を設けた半円形となる樋状に成形した形状を示したものであり、これらのいずれの形状を採ってもよく、更にこれらを変形させた形状としてもよい。
この場合も、注出補助部材５０としては、図２に示した注出補助部材５０b のように基材シート部５１の両側の端縁部に凸条５２a 、５２b が設けられた構成を示したが、図１〜図４に示した構成のほか、基材シート部５１を３層の積層体で形成したもの（図示せず）など、いずれの構成の注出補助部材であってもよい。
【００３１】
図７は、本発明の注出口部付き袋の第１の実施例の構成を示す模式正面図である。
図７に示した注出口部付き袋１００は、四方シール形式の袋を利用して作製したものであり、前後の壁面フィルム（積層フィルム）１、１′の両側の端縁部を側部シール部６a 、６b でヒートシールし、上部の中央部に狭い幅の注出口部１０を、その外周を注出口部シール部７でヒートシールして形成し、その両側に切り欠き部９a 、９b を設けて上方に突出する形状に設けると共に、注出口部１０の少なくとも片面（前面）の積層フィルム１の内面には、この場合、両側の端縁部に凸条が設けられたテープ状の注出補助部材５０を、予め注出口部１０の中心線Ｃに沿って、その先端側の開封位置よりも僅かに内側の位置から、注出口部の基部を示す線Ｂよりも１５ｍｍ程度袋１００の中心部に向かう位置までの長さに貼着し、その注出補助部材５０を外側の積層フィルムと共に、外側に膨らむ樋状に熱成形して両者を溶着させておき、更に、注出口部１０の先端側の前記開封位置には、易開封性手段として、ハーフカット線１１とその両端にノッチ１２a 、１２b を設けて構成したものである。
尚、袋１００の下部の端縁部は、下部シール部１３でヒートシールされるが、この部分は、内容物の充填口に使用するため、内容物の充填前は未シールの開口部とし、内容物の充填後にヒートシールするものである。
【００３２】
上記注出補助部材５０としては、前記図１〜図４に示した構成の注出補助部材５０a 〜５０d のほか、先にも説明したように、基材シート部５１を３層の積層体で形成したものなど、いずれの構成の注出補助部材を用いてもよい。
また、前記ハーフカット線１１は、３本の平行なハーフカット線で示したが、特に限定はされず、１本、或いは、２本でもよく、また、開封時に引き裂きラインが中心のハーフカット線から外れた時の対策として、中心のハーフカット線の両側に各１本〜各３本など複数のハーフカット線を平行に、または中心のハーフカット線に収斂する形状に、或いは、複数の平行なハーフカット線とこれに斜めに交差する斜め方向のハーフカット線とを組み合わせた形状など、任意の形状に設けることができる。
このようなハーフカット線を設ける方法は、レーザー光照射による方法が、凹凸面に対しても安定した深さに設けられると共に、複数のハーフカット線を任意の形状に容易に設けられる点で好ましい。
【００３３】
図８は、本発明の注出口部付き袋の第２の実施例の構成を示す模式正面図である。
図８に示した注出口部付き袋２００は、スタンディングパウチ形式の袋を利用して作製したものであり、袋の底部を、前後の壁面フィルム（積層フィルム）１、１′の下部の間に底面フィルムを内側に折り返して底面フィルム折り返し部２まで挿入してなるガセット部４を有する形式で形成し、内側に折り込まれた底面フィルムの両側下端近傍には、この場合、半円形の底面フィルム切り欠き部３a 、３b を設け、ガセット部４を、内側が両側から中央部にかけて湾曲線状に凹状となる船底形の底部シール部５でヒートシールして形成し、袋の胴部は、前後の壁面フィルム（積層フィルム）１、１′の両側の端縁部を側部シール部６a 、６b でヒートシールして形成すると共に、袋２００の上部の一方のコーナー部（図において左側のコーナー部）には、その外周を注出口部シール部７でヒートシールしてなる先細り形状で斜め外側上方を向く狭い幅の注出口部１０が、その両側に切り欠き部９a 、９b を設けて突出する形状に設けられている。
また、注出口部１０の少なくとも片面（前面）の積層フィルム１の内面には、この場合も、両側の端縁部に凸条が設けられたテープ状の注出補助部材５０を、予め注出口部１０の向きに沿って、その先端側の開封位置よりも僅かに内側の位置から、注出口部の基部よりも１０〜１５ｍｍ程度袋１００の中心部に向かう位置までの長さに貼着し、その注出補助部材５０を外側の積層フィルムと共に、外側に膨らむ樋状に熱成形して両者を溶着させておき、更に、注出口部１０の先端側の前記開封位置には、易開封性手段として、ハーフカット線１１とその上側の端部にノッチ１２a を設けて構成したものである。
尚、袋２００の上部のうち、注出口部１０を設けていない部分は、上部シール部８でヒートシールするが、この部分は、内容物の充填口に使用するため、内容物の充填前は未シールの開口部とし、内容物の充填後にヒートシールするものである。
【００３４】
この場合も、前記注出補助部材５０としては、前記図１〜図４に示した構成の注出補助部材５０a 〜５０d のほか、基材シート部５１を３層の積層体で形成したものなど、いずれの構成の注出補助部材を用いてもよい。
また、前記ハーフカット線１１に関しても、前記図７と同様に、３本の平行なハーフカット線で示したが、先に説明したように特に限定はされず、１本、或いは、２本のほか、中心のハーフカット線の両側に各１本〜各３本など複数のハーフカット線を平行に、または中心のハーフカット線に収斂する形状に、或いは、複数の平行なハーフカット線とこれに斜めに交差する斜め方向のハーフカット線とを組み合わせた形状など、任意の形状に設けることができる。
【００３５】
次に、図９は、前記図７、図８に示した注出口部付き袋の注出口部のＡ−Ａ線断面図であり、（イ）は、注出口部１０の片面（前面）の積層フィルム１の内面のみに注出補助部材５０を貼着して熱成形した場合の膨らみ形状の一例を示す断面図で、（ロ）は、注出口部１０の両面の積層フィルム１、１′の内面に注出補助部材５０を貼着して熱成形した場合の膨らみ形状の一例を示す断面図である。
（イ）に示した注出口部１０のＡ−Ａ線断面図は、注出口部１０の前後の積層フィルム１、１′のうち、前面側の積層フィルム１の内面のみに注出補助部材５０をスポットシールなどで貼着した後、その注出補助部材５０と外側の積層フィルム１とを、図５に示したような成形金型２０を用いて、外側に膨らむ半円筒形の樋状に熱成形して両者を溶着させると共に、その内側の面にフラットな状態の背面側の積層フィルム１′を重ね合わせて、注出口部１０の外周を注出口部シール部７でヒートシールした状態を示すものであり、注出口部１０の内部は半円筒状に広がった形状となる。
【００３６】
（ロ）に示した注出口部１０のＡ−Ａ線断面図は、注出口部１０の前後の積層フィルム１、１′の両方の内面に注出補助部材５０をスポットシールなどで貼着した後、その注出補助部材５０と、外側の積層フィルム１または積層フィルム１′とを、図５に示したような成形金型２０を用いて、それぞれ外側に膨らむ半円筒形の樋状に熱成形して両者を溶着させると共に、両側の積層フィルム１、１′を注出口部シール部７でヒートシールした状態を示すものであり、注出口部１０の内部は円筒状に大きく広がった形状となる。
上記（イ）、（ロ）に示した注出口部１０の筒状の広がり形状は、注出補助部材５０とその外側の積層フィルム１、１′とを樋状に熱成形する際の前記成形金型２０の形状を変更することにより、前記図６の（イ）〜（ニ）に示したような形状に容易に変えることができる。
このような形状は、注出口部１０の前後両面の積層フィルム１、１′の内面に注出補助部材５０を貼着して樋状に熱成形する場合、前後を同一形状に熱成形して筒状体にできるほか、図６の（イ）〜（ニ）の異なる形状を組み合わせて筒状体を形成してもよい。
【００３７】
次に、本発明の注出口部付き袋に用いる積層フィルムとしては、主にプラスチックを主体とする積層フィルムが用いられ、簡単な構成では、基材フィルム層にシーラント層を積層した構成の積層フィルムが用いられるが、袋に充填される内容物や、内容物充填後の加熱処理の有無などの使用条件、或いは、水蒸気その他のガスバリヤー性、遮光性、各種の機械的強度など必要とされる性能に応じて、更に上記基材フィルム層とシーラント層との間などに水蒸気その他のガスバリヤー層や、遮光層、強度向上層などを積層した構成の積層フィルムを使用することができる。
上記基材フィルム層や水蒸気その他のガスバリヤー層、遮光層、強度向上層、シーラント層などは、それぞれを単独の層で形成してもよいが、複数の層を積層して形成してもよい。
【００３８】
前記基材フィルム層には、ポリエチレンテレフタレート、ポリエチレンナフタレートなどのポリエステルの二軸延伸フィルムのほか、ナイロン６、ナイロン６６、ＭＸＤ６（ポリメタキシリレンアジパミド）などのポリアミドの二軸延伸フィルム、そして、二軸延伸ポリプロピレンフィルムなどを好適に使用することができる。
これらは単独で使用してもよく、また、複数を組み合わせて積層して使用することもできる。
【００３９】
前記ガスバリヤー層としては、エチレン・酢酸ビニル共重合体ケン化物（ＥＶＯＨ）、ポリ塩化ビニリデン（ＰＶＤＣ）、ポリアクリロニトリル（ＰＡＮ）などのフィルムのほか、アルミニウム箔、或いは、シリカ、アルミナ、アルミニウムなどの蒸着層やＰＶＤＣの塗膜層を設けた二軸延伸ナイロンフィルム（ＯＮフィルム）、二軸延伸ポリエチレンテレフタレートフィルム（ＰＥＴフィルム）、二軸延伸ポリプロピレンフィルム（ＯＰＰフィルム）などを使用することができる。
これらのうち、アルミニウム箔またはアルミニウム蒸着層を設けたフィルムは、不透明であるため遮光層を兼ねることもできる。
前記強度向上層としては、前記基材フィルムのいずれかを適宜追加積層してもよく、二軸延伸高密度ポリエチレンフィルムなどを防湿層を兼ねて積層することもできる。
前記基材フィルム層と、ガスバリヤー層、遮光層、強度向上層との積層には、公知のドライラミネーション法または押し出しラミネーション法（サンドイッチラミネーション法）を用いることができる。
【００４０】
前記シーラント層には、低密度ポリエチレン（ＬＤＰＥ）、直鎖状低密度ポリエチレン（Ｌ・ＬＤＰＥ）、中密度ポリエチレン（ＭＤＰＥ）、高密度ポリエチレン（ＨＤＰＥ）、エチレン−αオレフィン共重合体、エチレン−酢酸ビニル共重合体、エチレン−アクリル酸共重合体、エチレン−メタクリル酸共重合体、エチレン−アクリル酸エステル共重合体、エチレン−メタクリル酸エステル共重合体、アイオノマーのほか、ポリプロピレンまたはその共重合体などを使用することができる。
シーラント層の積層は、上記の樹脂をフィルム状に製膜し、ドライラミネーション法または押し出しラミネーション法で積層する方法、或いは、上記の樹脂を押し出しコートして積層する方法などを採ることができる。但し、内容物がシーラント層に浸透しやすいものの場合は、ドライラミネーション法で積層することが好ましい。
【００４１】
次に、本発明の注出口部付き袋の製造方法について説明する。
本発明の注出口部付き袋は、先にも説明したように、積層フィルム製の袋の一端に狭い幅の注出口部を設け、その注出口部の内面に前記注出補助部材を貼着すると共に、その注出補助部材と外側の積層フィルムとを、外側に膨らむ樋状に熱成形して溶着させたことを特徴とするものであり、袋自体の形式は特に限定はされず、例えば、三方シール形式、四方シール形式、ピロー形式などの平パウチ形式の袋のほか、スタンディングパウチ形式の袋など、いずれの形式の袋でもよい。
従って、基本的には採用した形式の袋の製袋機を利用して、これに注出口部を設けるためのヒートシール装置、注出口部の両側に切り欠き部やノッチを設けるための打ち抜き装置、注出口部に前記注出補助部材を所定の長さにカットしてスポット状などに貼着する注出補助部材取り付け装置、そして、取り付けられた注出補助部材とその外側の積層フィルムとを外側に膨らむ樋状に熱成形すると同時に両者を溶着させる熱プレス成形装置、更に、ハーフカット線を設けるためのレーザー光照射装置などを適宜追加付設することにより、その製袋機を使用して容易に製造することができる。
以下に、実施例を挙げて本発明を更に具体的に説明する。
【実施例１】
【００４２】
図８に示した構成の注出口部付き袋２００を作製することとし、以下の構成の積層フィルムと注出補助部材を用いて、以下の寸法で注出口部付き袋を作製して実施例１の注出口部付き袋とした。
（１）壁面用積層フィルム１，１′の構成
（外側）二軸延伸ナイロンフィルム（以下、ＯＮフィルムと記載する）（厚み１５μｍ）／接着剤／アルミニウム蒸着（蒸着厚み４００Å）二軸延伸ポリエチレンテレフタレートフィルム（以下、アルミ蒸着ＰＥＴフィルムと記載する）（厚み１２μｍ）／接着剤／直鎖状低密度ポリエチレンフィルム（以下、Ｌ・ＬＤＰＥフィルムと記載する）（厚み１２０μｍ）
（２）底面用積層フィルムの構成
（外側）ＯＮフィルム（厚み１５μｍ）／接着剤／アルミ蒸着ＰＥＴフィルム（厚み１２μｍ）／接着剤／Ｌ・ＬＤＰＥフィルム（厚み９０μｍ）
上記各フィルムの貼り合わせは、いずれもドライラミネーション法で行ったものであり、各フィルムの間の接着剤は、ドライラミネート用の二液硬化型ポリウレタン系接着剤を使用したものである。
【００４３】
（３）注出補助部材５０の構成と寸法
注出補助部材５０は、図４に示した構成で全幅が１１ｍｍ、長さは３０ｍｍとし、基材シート部５１は２層構成で、凸条５２a 、５２b を設けた側のａ層は中密度ポリエチレン層（厚み１２０μｍ）とし、反対側のｂ層（注出口部に貼着される側の層）は低密度ポリエチレン層（厚み１２０μｍ）として総厚みが２４０μｍとなるように形成した。又、両側の端縁部に設けた凸条５２a 、５２b は、いずれも基材シート部５１を含む高さが１．６ｍｍで、幅が１．５ｍｍになるように形成した。
上記注出補助部材は、異形共押し出し成形法で作製したものである。
（４）注出口部付き袋２００の寸法、およびその注出口部１０への注出補助部材５０の取り付け方法
袋の寸法は、全幅が１３５ｍｍで、全長が２２５ｍｍ、底部のガセット部４の折り込み長さは３７ｍｍとした。
注出口部１０は、図示した形状で、注出口部シール部７に示した形状の最大部の幅が４０ｍｍで、最大部の長さが５５ｍｍとなる大きさに設けた。細部については、ハーフカット線１１を設けた位置の全幅が２４ｍｍで、注出口部１０の先細り角度は、略３６°とした。
【００４４】
注出補助部材５０の注出口部１０への貼着位置は、注出口部１０の先端側は、ハーフカット線１１よりも１ｍｍ程度内側に離した位置とし、そこから袋の内部に向けて略注出口部１０の中心線に沿うように３０ｍｍの長さで貼着した。
また、注出補助部材５０の注出口部１０への貼着は、注出口部１０の両面の積層フィルム１、１′の内面に、それぞれスポットシールにより行い、その後、注出補助部材５０とその外側の積層フィルム１、１′とを、図５に示したような成形金型２０を用いて、外側に膨らむ半円筒形の樋状に熱プレス成形して溶着させた。
尚、上記熱プレス成形は、注出補助部材５０の長さ方向の全体を熱プレス成形してもよいが、ここでは注出補助部材の３０ｍｍの長さのうち、注出口部の先端側に２ｍｍと袋の内部側に８ｍｍの長さを残し、中間部の２０ｍｍの長さのみを半円筒形の樋状に熱プレス成形した。
また、ハーフカット線１１は、中心のハーフカット線の両側に各３本の平行なハーフカット線をそれぞれ０．７ｍｍ間隔で設け、更に、この平行なハーフカット線と斜めに交差する斜め方向のハーフカット線２本をＸ字状に設けた形状に形成した。
注出口部付き袋２００を以上のように作製して実施例１の注出口部付き袋とした。
【実施例２】
【００４５】
前記実施例１の注出口部付き袋の構成において、注出口部１０の両面の積層フィルム１、１′の内面に、それぞれ前記注出補助部材５０を貼着した後、その注出補助部材５０と外側の積層フィルム１、１′とをそれぞれ外側に膨らむ樋状に熱成形して溶着させる際に用いる成形金型のみを、図６の（ロ）に示すように、断面が台形となる樋状に熱成形できる成形金型に変更して熱プレス成形したほかは、総て実施例１と同様に作製して実施例２の注出口部付き袋を作製した。
【実施例３】
【００４６】
前記実施例１の注出口部付き袋の構成において、注出口部１０の両面の積層フィルム１、１′の内面に、それぞれ前記注出補助部材５０を貼着した後、その注出補助部材５０と外側の積層フィルム１、１′とをそれぞれ外側に膨らむ樋状に熱成形して溶着させる際に用いる成形金型のみを、図６の（ハ）に示すように、断面が三角形となる樋状に熱成形できる成形金型に変更して熱プレス成形したほかは、総て実施例１と同様に作製して実施例３の注出口部付き袋を作製した。
【実施例４】
【００４７】
前記実施例１の注出口部付き袋の構成において、注出口部１０の両面の積層フィルム１、１′の内面に、それぞれ前記注出補助部材５０を貼着した後、その注出補助部材５０と外側の積層フィルム１、１′とをそれぞれ外側に膨らむ樋状に熱成形して溶着させる際に用いる成形金型のみを、図６の（ニ）に示すように、断面が表面に波形の凹凸を設けた半円形となる樋状に熱成形できる成形金型に変更して熱プレス成形したほかは、総て実施例１と同様に作製して実施例４の注出口部付き袋を作製した。
【００４８】
（試験およびその結果）
以上のように作製した実施例１、２、３、４の注出口部付き袋の注出適性を評価するため、それぞれの注出口部付き袋に、未シールの上部シール部８から内容物として液体洗剤を約４００ｍｌ充填した後、上部シール部８をヒートシールして袋を密封した。
上記のように作製した実施例１、２、３、４の注出口部付き袋による包装体は、いずれも安定した自立性を有し、外観もよく取り扱い性にも優れていた。
また、各包装体に充填された液体洗剤の注出適性試験を行うため、各包装体の注出口部１０の先端部を摘んでノッチ１２a を始点としてハーフカット線１１に沿って引き裂いたところ、いずれもハーフカット線１１に沿ってきれいに引き裂いて注出口部１０を開封することができた。
そして、注出口部１０の開封と同時に、いずれの包装体も開口部の形状が若干異なるものの、自動的に注出口部１０が筒状に保形性よく開口した。
【００４９】
次いで、開口させた注出口部１０を別に用意したボトルの口部（口部の内径は２６ｍｍ）に差し込んで、充填された液体洗剤の注出を行ったところ、いずれの包装体も注出の途中で注出口部１０が閉塞するようなこともなく、最後までスムーズに液体洗剤を注出することができ、注出適性に優れていた。
【産業上の利用可能性】
【００５０】
本発明の注出口部付き袋は、例えば、浴室、洗面所、台所などで使用される各種家庭用液体洗剤のほか、シャンプー、コンディショナー、ボディーソープ、そして、液体調味料、食用油、各種の飲料など、液状の内容物を密封包装し、内容物を使用する際に、ボトルなどの他の容器に移し替えて使用するような詰め替え用の包装袋として特に適しているが、用途に関しては特に制限はない。
【図面の簡単な説明】
【００５１】
【図１】本発明の注出口部付き袋の注出口部に貼着して用いるテープ状の注出補助部材の第１の例の構成を示す拡大図であり、（イ）は、その模式平面図、（ロ）は、（イ）のＡ−Ａ線の模式断面図である。
【図２】本発明の注出口部付き袋の注出口部に貼着して用いるテープ状の注出補助部材の第２の例の構成を示す拡大図であり、（イ）は、その模式平面図、（ロ）は、（イ）のＡ−Ａ線の模式断面図である。
【図３】本発明の注出口部付き袋の注出口部に貼着して用いるテープ状の注出補助部材の第３の例の構成を示す拡大図であり、（イ）は、その模式平面図、（ロ）は、（イ）のＡ−Ａ線の模式断面図である。
【図４】本発明の注出口部付き袋の注出口部に貼着して用いるテープ状の注出補助部材の第４の例の構成を示す拡大図であり、（イ）は、その模式平面図、（ロ）は、（イ）のＡ−Ａ線の模式断面図である。
【図５】本発明の注出口部付き袋の製造において、注出口部の積層フィルムの内面に注出補助部材を貼着した後、その注出補助部材と外側の積層フィルムとを外側に膨らむ樋状に熱成形して溶着させる際に用いる成形金型の一例の構成を示す要部の図であり、（イ）は、その雄型と雌型とが離れた時の状態を示す斜視図、（ロ）は、雄型と雌型の間に注出補助部材と積層フィルムとが挿入され、熱プレス成形される時の状態を示す断面図である。
【図６】（イ）、（ロ）、（ハ）、（ニ）は、それぞれ本発明の注出口部付き袋の注出口部の注出補助部材とその外側の積層フィルムとを外側に膨らむ樋状に熱成形した際の膨らみ形状の例を示す断面図である。
【図７】本発明の注出口部付き袋の第１の実施例の構成を示す模式正面図である。
【図８】本発明の注出口部付き袋の第２の実施例の構成を示す模式正面図である。
【図９】図７、図８に示した注出口部付き袋の注出口部のＡ−Ａ線断面図であり、（イ）は、注出口部の片面（前面）の積層フィルムの内面のみに注出補助部材を貼着して熱成形した場合の膨らみ形状の一例を示す断面図で、（ロ）は、注出口部の両面の積層フィルムの内面に注出補助部材を貼着して熱成形した場合の膨らみ形状の一例を示す断面図である。
【符号の説明】
【００５２】
１、１′  壁面フィルム（積層フィルム）
２  底面フィルム折り返し部
３a 、３b   底面フィルム切り欠き部
４  ガセット部
５  底部シール部
６a 、６b   側部シール部
７  注出口部シール部
８  上部シール部
９a 、９b   切り欠き部
１０  注出口部
１１  ハーフカット線
１２a 、１２b   ノッチ
１３  下部シール部
２０  成形金型
２１  雄型
２２  雌型
５０、５０a 、５０b 、５０c 、５０d   注出補助部材
５１  基材シート部
５２a 、５２b   凸条
Ｂ  注出口部の基部を示す線
Ｃ  注出口部の中心線
１００、２００  注出口部付き袋
【図１】
0004638789.tif 000002
【図２】
0004638789.tif 000003
【図３】
0004638789.tif 000004
【図４】
0004638789.tif 000005
【図５】
0004638789.tif 000006
【図６】
0004638789.tif 000007
【図７】
0004638789.tif 000008
【図８】
0004638789.tif 000009
【図９】
0004638789.tif 000010